나트륨 실리케이트 의 물유리 3 호 ( 몰 비 3 . 1 ) 100 중량 부 에 붕사 3 중량 부 및 물 15 중량 부 를 첨가 하 였 다 . 상기 용기 의 내용물 의 온도 를 80 ℃ 로 승 온 하 면서 교반기 ( 400 rpm ) 로 교반 하 여 물유리 조성물 을 제조 하 였 다 . 교반 시작 후 약 2 시간 후 에 물유리 조성물 이 무색 을 나타내 었 다 .